(57)【特許請求の範囲】
【請求項１】
導電性支持体上に電荷発生物質、電荷輸送物質を構成成分として含む感光層を有する電子写真感光体において、電荷発生物質としてフタロシアニン類を少なくとも一種、電荷輸送物質として下記一般式（１）もしくは（２）で示されるスチリル化合物を少なくとも一種含むことを特徴とする電子写真感光体。
【化１】
0003544079.tif 000031
（一般式（１）、（２）において、Ｒ1〜Ｒ12はそれぞれ水素原子、置換基を有していてもよいアルキル基、アルケニル基、アラルキル基、アリール基を示す。Ａは置換基を有していてもよい二価の芳香環基または複素環基を示す。Ｚ1〜Ｚ3はそれぞれインドリン環の二つの炭素原子と共に、飽和の５〜８員環を形成するのに必要な原子群を示す。）
【請求項２】
上記フタロシアニン類が無金属フタロシアニン類であることを特徴とする請求項１記載の電子写真感光体。
【請求項３】
上記フタロシアニン類の中心金属原子がチタン原子、アルミニウム原子、ガリウム原子、ゲルマニウム原子、インジウム原子、バナジウム原子、または銅原子であることを特徴とする請求項１記載の電子写真感光体。
【発明の詳細な説明】
【０００１】
【発明の属する技術分野】
本発明は電子写真感光体に関し、詳しくは特定のスチリル化合物とフタロシアニン類を含有することを特徴とする電子写真感光体に関するものである。
【０００２】
【従来の技術】
近年、電子写真方式の利用は複写機の分野に限らず印刷版材、スライドフィルム、マイクロフィルム等の従来では写真技術が使われていた分野へ広がり、またレーザーやＬＥＤ、ＣＲＴを光源とする高速プリンターへの応用も検討されている。従って電子写真感光体に対する要求も高度で幅広いものになりつつある。これまで電子写真方式の感光体としては無機系の光導電性物質、例えばセレン、硫化カドミウム、酸化亜鉛、シリコンなどが知られており、広く研究され、かつ実用化されている。これらの無機物質は多くの長所を持っているのと同時に、種々の欠点をも有している。例えばセレンには製造条件が難しく、熱や機械的衝撃で結晶化しやすいという欠点があり、硫化カドミウムや酸化亜鉛は耐湿性、耐久性に難がある。シリコンについては帯電性の不足や製造上の困難さが指摘されている。更に、セレンや硫化カドミウムには毒性の問題もある。
【０００３】
これに対し、有機系の光導電性物質は成膜性がよく、可撓性も優れていて、軽量であり、透明性もよく、適当な増感方法により広範囲の波長域に対する感光体の設計が容易であるなどの利点を有していることから、次第にその実用化が注目を浴びている。
【０００４】
ところで、電子写真技術に於て使用される感光体は、一般的に基本的な性質として次のような事が要求される。即ち、(1) 暗所におけるコロナ放電に対して帯電性が高いこと、(2) 得られた帯電電荷の暗所での漏洩（暗減衰）が少ないこと、(3) 光の照射によって帯電電荷の散逸（光減衰）が速やかであること、(4) 光照射後の残留電荷が少ないことなどである。
【０００５】
しかしながら、今日まで有機系光導電性物質としてポリビニルカルバゾールを始めとする光導電性ポリマーに関して多くの研究がなされてきたが、これらは必ずしも皮膜性、可撓性、接着性が十分でなく、又上述の感光体としての基本的な性質を十分に具備しているとはいい難い。
【０００６】
一方、有機系の低分子光導電性化合物については、感光体形成に用いる結着剤などを選択することにより、皮膜性や接着性、可撓性など機械的強度に優れた感光体を得ることができ得るものの、高感度の特性を保持し得るのに適した化合物を見出すことは困難である。
【０００７】
このような点を改良するために電荷発生機能と電荷輸送機能とを異なる物質に分担させ、より高感度の特性を有する有機感光体が開発されている。機能分離型と称されているこのような感光体の特徴はそれぞれの機能に適した材料を広い範囲から選択できることであり、任意の性能を有する感光体を容易に作製し得ることから多くの研究が進められてきた。
【０００８】
このうち、電荷発生機能を担当する物質としては、フタロシアニン顔料、スクエアリウム色素、アゾ顔料、ペリレン顔料等の多種の物質が検討され、中でもアゾ顔料は多様な分子構造が可能であり、また、高い電荷発生効率が期待できることから広く研究され、実用化も進んでいる。しかしながら、このアゾ顔料においては、分子構造と電荷発生効率の関係はいまだに明らかになっていない。膨大な合成研究を積み重ねて、最適の構造を探索しているのが実情であるが、先に掲げた感光体として求められている基本的な性質や高い耐久性などの要求を十分に満足するものは、未だ得られていない。
【０００９】
また、近年従来の白色光の代わりにレーザー光を光源として、高速、高画質、ノンインパクトを長所としたレーザービームプリンター等が、情報処理システムの進歩と相まって広く普及するに至り、その要求に耐えうる材料の開発が要望されている。特に近年コンパクトディスク、光ディスク等への応用が増大し技術進歩が著しい半導体レーザーは、コンパクトでかつ信頼性の高い光源材料としてプリンター分野でも積極的に応用されてきた。この場合、該光源の波長は７８０ｎｍ前後であることから、７８０ｎｍ前後の長波長光に対して高感度な特性を有する感光体が適しており、その開発が強く望まれている。その中で、特に近赤外領域に光吸収を有するフタロシアニンを使用した感光体の開発が盛んに行われているが、未だ十分満足するものは得られていない。
【００１０】
一方、電荷輸送機能を担当する物質には正孔輸送物質と電子輸送物質がある。正孔輸送物質としてはヒドラゾン化合物やスチリル化合物など、電子輸送性物質としては２，４，７−トリニトロ−９−フルオレノン、ジフェノキノン誘導体など多種の物質が検討され、実用化も進んでいるが、こちらも膨大な合成研究を積み重ねて最適の構造を探索しているのが実情である。事実、これまでに多くの改良がなされてきたが、先に掲げた感光体として求められている基本的な性質や高い耐久性などの要求を十分に満足するものは、未だ得られていない。
【００１１】
以上述べたように電子写真感光体の作製には種々の改良が成されてきたが、先に掲げた感光体として要求される基本的な性質や高い耐久性などの要求を十分に満足するものは未だ得られていないのが現状である。
【００１２】
【発明が解決しようとする課題】
本発明の目的は、帯電電位が高く高感度で、繰返し使用しても諸特性が変化せず安定した性能を発揮できる電子写真感光体を提供することである。
【００１３】
【課題を解決するための手段】
本発明者らは上記目的を達成すべく研究を行なった結果、特開平３−７５６６０号公報、同４−１７７３５８号公報等に記載されている特定の構造を有するスチリル化合物をフタロシアニン類と組み合わせることによって、極めて良好な感度、耐久性を有する感光体が得られることを見出し、本発明に至った。ここでフタロシアニン類とは無金属フタロシアニン、無金属ナフタロシアニン、中心原子として金属原子を含むフタロシアニンもしくはナフタロシアニンを示し、これらの中心金属原子は必要に応じて配位子を有していてもよく、またフタロシアニン骨格に置換基を有していてもよい。上記で特定の構造を有するスチリル化合物とは下記一般式（１）、（２）で示される化合物である。
【００１４】
【化２】
0003544079.tif 000002
【００１５】
一般式（１）、（２）において、Ｒ1〜Ｒ12はそれぞれ水素原子、置換基を有していてもよいアルキル基、アルケニル基、アラルキル基、アリール基を示す。Ａは置換基を有していてもよい二価の芳香環基または複素環基を示す。Ｚ1〜Ｚ3はそれぞれインドリン環の二つの炭素原子と共に、飽和の５〜８員環を形成するのに必要な原子群を示す。
【００１６】
Ｒ1〜Ｒ12の具体例としては、水素原子、メチル基、エチル基、プロピル基等のアルキル基、アリル基、メタリル基、２−メチル−１−プロペニル基等のアルケニル基、ベンジル基、β−フェニルエチル基、α−ナフチルメチル基等のアラルキル基、フェニル基、ナフチル基等のアリール基を挙げることができる。また、Ｒ1〜Ｒ12は置換基を有していてもよく、その具体例としてはフッ素原子、塩素原子、臭素原子等のハロゲン原子、メトキシ基、エトキシ基、プロポキシ基等のアルコキシ基、上述のアルキル基等を挙げることができる。
【００１７】
また、Ａの具体例としては、１，４−フェニレン基、１，３−フェニレン基、１，５−ナフチレン基、１，４−アントリレン基、１，３−ピレンジイル基、２，７−フルオレンジイル基、１，８−フルオレンジイル基、３，６−フェナントレンジイル基等の芳香環の二価基、３，４−チオフェンジイル基、２，３−ピリジンジイル基、２，３−フランジイル基、２，４−フランジイル基、２，５−フランジイル基、３，７−ジベンゾフランジイル基、２，３−ピラジンジイル基、２，５−ピラジンジイル基、２，６−ピラジンジイル基、４，６−ピリミジンジイル基、２，４−キノリンジイル基、５，６−ベンゾイミダゾールジイル基、２，５−ピロールジイル基、２，６−ピランジイル基、３，６−ピリダジンジイル基、４，５−ピリダジンジイル基、２，６−カルバゾールジイル基、３，６−カルバゾールジイル基等の複素環二価基を挙げることができる。Ｚ1〜Ｚ3の具体例としては、例えば後述の例示化合物に示すものを挙げることができる。
【００１８】
【発明の実施の形態】
本発明にかかわる一般式（１）もしくは（２）で示されるスチリル化合物の具体例を以下に例示するが、これらに限定されるものではない。
【００１９】
【化３】
0003544079.tif 000003
【００２０】
【化４】
0003544079.tif 000004
【００２１】
【化５】
0003544079.tif 000005
【００２２】
【化６】
0003544079.tif 000006
【００２３】
【化７】
0003544079.tif 000007
【００２４】
【化８】
0003544079.tif 000008
【００２５】
【化９】
0003544079.tif 000009
【００２６】
【化１０】
0003544079.tif 000010
【００２７】
【化１１】
0003544079.tif 000011
【００２８】
【化１２】
0003544079.tif 000012
【００２９】
【化１３】
0003544079.tif 000013
【００３０】
【化１４】
0003544079.tif 000014
【００３１】
【化１５】
0003544079.tif 000015
【００３２】
【化１６】
0003544079.tif 000016
【００３３】
【化１７】
0003544079.tif 000017
【００３４】
【化１８】
0003544079.tif 000018
【００３５】
これら一般式（１）、（２）で示される化合物の合成例を以下に示すが、これらに限定されるものではない。
【００３６】
【化１９】
0003544079.tif 000019
【００３７】
合成例１  例示化合物（５）の合成
上記アルデヒド化合物（６７）３．３１ｇとジエチルベンゾヒドリルホスホナート３．９５ｇをエチレングリコールジメチルエーテル２５ｍｌに溶かし、０℃で攪拌下にカリウムｔ−ブトキシド２．１１ｇを徐々に添加した。同温にて２０分間、更に室温にて１時間攪拌した後、反応液を水３００ｍｌで希釈し、酢酸エチルで有機成分を抽出した。抽出液を減圧下に濃縮し、得られた油状物をシリカゲルカラムクロマトグラフィーで精製して例示化合物（５）を３．６３ｇ得た。得られた例示化合物（５）の融点は１３１．１〜１３２．７℃であった。
【００３８】
合成例２  例示化合物（７）の合成
上記アルデヒド化合物（６７）２．６３ｇとジエチルベンジルホスホナート２．５１ｇをエチレングリコールジメチルエーテル２５ｍｌに溶かし、０℃で攪拌下にカリウムｔ−ブトキシド１．６８ｇを徐々に添加した。同温にて２０分間、更に室温にて１時間攪拌した後、反応液を水２００ｍｌで希釈し、酢酸エチルで有機成分を抽出した。抽出液を減圧下に濃縮し、得られた結晶をシリカゲルカラムクロマトグラフィーで精製して例示化合物（７）を２．２９ｇ得た。得られた例示化合物（７）の融点は９７．９〜９９．１℃であった。
【００３９】
【化２０】
0003544079.tif 000020
【００４０】
合成例３  例示化合物（３８）の合成
上記アルデヒド化合物（６７）５．２７ｇと上記ホスホナート（６８）４．５４ｇをエチレングリコールジメチルエーテル５０ｍｌに溶かし、０℃で攪拌下にカリウムｔ−ブトキシド２．７１ｇをゆっくりと加えた。同温にて２０分間、更に室温にて１時間後攪拌に後、反応液を水４００ｍｌで希釈し、クロロホルムで有機成分を抽出した。抽出液を減圧下に濃縮し、得られた結晶をベンゼンと酢酸エチルの混合溶媒で再結晶して例示化合物（３８）を４．１３ｇ得た。得られた例示化合物（３８）の融点は２１４．３〜２１５．６℃であった。
【００４１】
フタロシアニン類としては一般色材用もしくは電子写真用顔料として多くの化合物が知られているが、本発明にはそのいずれの化合物でも用いることができる。その具体例としては例えば、特開昭５１−１０８８４７号公報、同５１−１１７６３７号公報、同５６−６９６４４号公報、同５７−２１１１４９号公報、同５８−１５８６４９号公報、同５８−２１５６５５号公報、同５９−４４０５３号公報、同５９−４４０５４号公報、同５９−１２８５４４号公報、同５９−１３３５５０号公報、同５９−１３３５５１号公報、同５９−１７４８４６号公報、同６０−２０６１号公報、同６１−２０３４６１号公報、同６１−２１７０５０号公報、同６２−２７５２７２号公報、同６２−２９６１５０号公報、同６３−１７４５７号公報、同６３−２８６８５７号公報、同６３−９５４６０号公報
、特開平１−１４４０５７号公報、特開昭６４−３８７５３号公報、特開平１−２０４９６８号公報、同１−２２１４５９号公報、同１−２４７４６９号公報、同１−２６８７６３号公報、同１−３１２５５１号公報、同２−２８９６５７号公報、同３−２２７３７２号公報、同４−２７７５６２号公報、同４−３６０１５０号公報、同５−４５９１４号公報、同５−６６５９４号公報、同５−９３３６６号公報、同７−５３８９２号公報等に記載されているフタロシアニン化合物を挙げることができる。これらの中でも無金属フタロシアニン類、中心金属原子としてチタン原子、銅原子、アルミニウム原子、ガリウム原子、ゲルマニウム原子、インジウム原子、マグネシウム原子、スズ原子、バナジウム原子、亜鉛原子、コバルト原子あるいはニッケル原子のいずれかを含むフタロシアニン類がより好ましい。
【００４２】
無金属フタロシアニン類の中で本発明において特に好ましい例としては、Ｘ線回折スペクトルにおいて、ＣｕＫα１．５４１ÅのＸ線に対するブラッグ角（２θ±０．２°）７．６°、９．２°、１６．８°、１７．４°、２０．４°、２０．９°に主要なピークを示す無金属フタロシアニン（τ型無金属フタロシアニン）、７．５°、９．１°、１６．８°、１７．３°、２０．３°、２０．８°、２１．４°、２７．４°に主要なピークを示す無金属フタロシアニン（τ′型無金属フタロシアニン）、７．５°、９．１°、１６．７°、１７．３°、２２．３°に主要なピークを示す無金属フタロシアニン（Ｘ型無金属フタロシアニン）、７．６°、９．２°、１６．８°、１７．４°、２８．５°あるいは７．６°、９．２°、１６．８°、１７．４°、２１．５°、２７．５°に主要なピークを示す無金属フタロシアニン（η型無金属フタロシアニン）、７．５°、９．１°、１６．８°、１７．３°、２０．３°、２０．８°、２１．４°、２７．４°あるいは７．５°、９．１°、１６．８°、１７．３°、２０．３°、２０．８°、２１．４°、２２．１°、２７．４°、２８．５°に主要なピークを示す無金属フタロシアニン（η′型無金属フタロシアニン）、７．７°、９．３°、１６．９°、２２．４°、２８．８°に主要のピークを示す無金属フタロシアニン、６．７°に主要なピークを示す無金属フタロシアニン、６．７°、８．７°、１５．１°、１７．７°、２３．８°、２６．１°、２７．４°、３０．０°に主要なピークを示す無金属フタロシアニン、６．７°、７．２°、１３．４°、１４．５°、１５．２°、１６．０°、２０．２°、２１．７°、２４．０°、２４．８°、２６．６°、２７．３°に主要なピークを示す無金属フタロシアニン、６．６°、１３．４°、１４．５°、２０．２°、２４．８°、２６．６°、２７．２°に主要なピークを示す無金属フタロシアニン、６．７°、７．３°、１３．５°、１４．９°、１５．９°、１６．７°２４．７°、２６．１°に主要なピークを示す無金属フタロシアニン、７．４°、９．０°、１６．５°、１７．２°、２２．１°、２３．８°、２７．０°、２８．４°に主要なピークを示す無金属フタロシアニン、１５．２°を中心に１３．５°にショルダーを示す無金属フタロシアニン、および２６．８°を中心に２４．８°にショルダーを示す無金属フタロシアニンを挙げることができる。
【００４３】
中心金属原子としてチタン原子を含むフタロシアニン類の中で本発明において特に好ましい例としては、Ｘ線回折スペクトルにおいて、ＣｕＫα１．５４１ÅのＸ線に対するブラッグ角（２θ±０．２°）７．５°、１２．３°、１６．３°、２５．３°、２８．７°に主要なピークを示すチタニルオキシフタロシアニン（α型チタニルオキシフタロシアニン）、９．３°、１０．６°、１３．２°、１５．１°、１５．７°、１６．１°、２０．８°、２３．３°、２６．３°、２７．１°に主要なピークを示すチタニルオキシフタロシアニン（β型チタニルオキシフタロシアニン）、７．０°、１５．６°、２３．４°、２５．５°に主要のピークを示すチタニルオキシフタロシアニン（Ｃ型チタニルオキシフタロシアニン）、６．９°、１５．５°、２３．４°に主要なピークを示すチタニルオキシフタロシアニン（ｍ型チタニルオキシフタロシアニン）、９．５°、９．７°、１１．７°、１５．０°、２３．５°、２４．１°、２７．３°に主要なピークを示すチタニルオキシフタロシアニン（Ｙ型チタニルオキシフタロシアニン）、７．３°、１７．７°、２４．０°、２７．２°、２８．６°に主要なピークを示すチタニルオキシフタロシアニン（γ型チタニルオキシフタロシアニン）、９．０°、１４．２°、２３．９°、２７．１°に主要なピークを示すチタニルオキシフタロシアニン（I型チタニルオキシフタロシアニン）、７．４°、１１．０°、１７．９°、２０．１°、２６．５°、２９．０°に主要なピークを示すチタニルオキシフタロシアニン（Ｅ型チタニルオキシフタロシアニン）、７．４°、１０．１°、１２．４°、２４．１°、２５．２°、２８．５°に主要なピークを示すチタニルオキシフタロシアニン（ω型チタニルオキシフタロシアニン）、７．５°、２２．４°、２４．４°、２５．４°、２６．２°、２７．２°、２８．６°に主要なピークを示すチタニルオキシフタロシアニン、９．２°、１３．１°、２０．７°、２６．２°、２７．１°に主要なピークを示すチタニルオキシフタロシアニン、７．３°、２２．９°、２７．４°に主要なピークを示すチタニルオキシフタロシアニン、７．６°、１０．５°、１２．５°、１５．６°、１６．４°、１７．７°、２６．３°、２８．９°、３０．５°、３２．０°に主要なピークを示すチタニルオキシフタロシアニン、２７．３°に主要なピークを示すチタニルオキシフタロシアニン、７．４°、１１．０°、１７．９°、２０．１°、２６．４°、２９．０°に主要なピークを示すチタニルオキシフタロシアニン、６．８°、９．７°、１５．４°に主要なピークを示すチタニルオキシフタロシアニン、９．２°、１１．６°、１３．０°、２４．１°、２６．２°、２７．２°に主要なピークを示すチタニルオキシフタロシアニン、９．１°、１２．２°、１６．３°、２６．９°に主要なピークを示すチタニルオキシフタロシアニン、７．４°、９．２°、１０．４°、１１．６°、１３．０°、１４．３°、１５．０°、１５．５°、２３．４°、２４．１°、２６．２°、２７．２°に主要なピークを示すチタニルオキシフタロシアニン、４．８°、９．６°、２６．２°に主要なピークを示すチタニルオキシフタロシアニン、６．５°、１４．５°、２３．８°に主要なピークを示すチタニルオキシフタロシアニン、７．０°、９．１°、１４．１°、１８．１°、２６．２°に主要なピークを示すチタニルオキシフタロシアニン、６．８°、１４．９°、２４．８°、２６．２°に主要なピークを示すチタニルオキシフタロシアニン、７．５°、２７．３°に主要なピークを示すチタニルオキシフタロシアニン、７．３°、１９．４°、２１．５°、２３．８°に主要なピークを示すチタニルオキシフタロシアニン、１０．５°、１２．６°、１５．０°、２６．６°に主要なピークを示すチタニルオキシフタロシアニン、８．５°、１３．６°、１７．１°、１８．０°、２３．９°、２７．４°に主要なピークを示すチタニルオキシフタロシアニン、８．９°、１１．４°、２７．２°に主要なピークを示すチタニルオキシフタロシアニン、６．８°、２６．１°、２７．１°に主要なピークを示すチタニルオキシフタロシアニン、２６．２°に主要なピークを示すチタニルオキシフタロシアニン、７．３°、１５．２°、２６．２°に主要なピークを示すチタニルオキシフタロシアニン、１３．１°、２０．６°、２６．１°、２７．０°に主要なピークを示すチタニルオキシフタロシアニン、６．７°、７．４°、１０．２°、１２．６°、１５．２°、１６．０°、１７．１°、１８．２°、２２．４°、２３．２°、２４．２°、２５．２°、２８．５°に主要なピークを示すチタニルオキシフタロシアニン、６．８°、２７．３°に主要なピークを示すチタニルオキシフタロシアニン、９．５°、２４．１°、２７．２°に主要なピークを示すチタニルオキシフタロシアニン、７．２°、１４．２°、２４．０°、２７．２°に主要なピークを示すチタニルオキシフタロシアニン、２１．６°、２８．０°に主要なピークを示すチタニルオキシフタロシアニン、９．６°、２７．２°に主要なピークを示すチタニルオキシフタロシアニン、７．５°、２２．５°、２８．６°に主要なピークを示すチタニルオキシフタロシアニン、８．４°に主要のピークを示すチタニルオキシフタロシアニン、７．６°、１０．３°、１２．７°、１６．３°、２２．７°、２４．３°、２５．５°、２８．６°に主要なピークを示すチタニルオキシフタロシアニン、６．８°、７．４°、１５．０°、２４．７°、２６．２°、２７．２°に主要なピークを示すチタニルオキシフタロシアニン、および明瞭なピークを示さないアモルファス型チタニルオキシフタロシアニンを挙げることができる。
【００４４】
中心金属原子としてアルミニウム原子を含むフタロシアニン類の中で本発明において特に好ましい例としては、Ｘ線回折スペクトルにおいて、ＣｕＫα１．５４１ÅのＸ線に対するブラッグ角（２θ±０．２°）６．７°、１１．２°、１６．７°、２５．６°に主要なピークを示すクロロアルミニウムフタロシアニン、７．０°に主要なピークを示すクロロアルミニウムフタロシアニン、２５．５°に主要なピークを示すクロロアルミニウムフタロシアニン、および６．５°、１１．１°、１３．７°、１７．０°、２２．０°、２３．０°、２４．１°、２５．７°に主要なピークを示すクロロアルミニウムフタロシアニンを挙げることができる。
【００４５】
中心金属原子としてインジウム原子を含むフタロシアニン類の中で本発明において特に好ましい例としては、Ｘ線回折スペクトルにおいて、ＣｕＫα１．５４１ÅのＸ線に対するブラッグ角（２θ±０．２°）７．４°、１６．７°、２５．３°、２７．５°、２８．４に主要なピークを示すブロモインジウムフタロシアニン、および７．４°、１６．７°、２７．８°に主要なピークを示すクロロインジウムフタロシアニンを挙げることができる。
【００４６】
中心金属原子としてバナジウム原子を含むフタロシアニン類の中で本発明において特に好ましい例としては、Ｘ線回折スペクトルにおいて、ＣｕＫα１．５４１ÅのＸ線に対するブラッグ角（２θ±０．２°）９．３°、１０．７°、１３．１°、１５．１°、１５．７°、１６．１°、２０．７°、２３．３°、２６．２°、２７．１°に主要なピークを示すバナジルオキシフタロシアニン、７．５°、２４．２°、２７．２°、２８．６°に主要なピークを示すバナジルオキシフタロシアニン、１４．３°、１８．０°、２４．１°、２７．３°に主要なピークを示すバナジルオキシフタロシアニン、７．４°、１０．３°、１２．６°、１６．３°、１７．８°、１８．５°、２２．４°、２４．２°、２５．４°、２７．２°、２８．６°に主要なピークを示すバナジルオキシフタロシアニン、および明瞭なピークを示さないアモルファス型バナジルオキシフタロシアニンを挙げることができる。
【００４７】
中心金属原子としてガリウム原子を含むフタロシアニン類の中で本発明において特に好ましい例としては、Ｘ線回折スペクトルにおいて、ＣｕＫα１．５４１ÅのＸ線に対するブラッグ角（２θ±０．２°）７．４°、１６．６°、２５．５°、２８．３°に主要なピークを示すクロロガリウムフタロシアニン、６．７°、１５．２°、２０．５°、２７．０°に主要なピークを示すクロロガリウムフタロシアニン、６．７°、１３．７°、１６．３°、２０．９°、２６．３°に主要なピークを示すクロロガリウムフタロシアニン、７．５°、９．５°、１１．０°、１３．５°、１９．１°、２０．３°、２１．８°、２５．８°、２７．１°、３３．０°に主要なピークを示すクロロガリウムフタロシアニン、１１．０°、１３．５°、２７．１°に主要なピークを示すクロロガリウムフタロシアニン、６．８°、１７．３°、２３．６°、２６．９°に主要なピークを示すクロロガリウムフタロシアニン、８．７〜９．２°、１７．６°、２７．４°、２８．８°に主要なピークを示すクロロガリウムフタロシアニン、２７．１°に主要なピークを示し、それ以外のピークは２７．１°の１０％以下の強度であるクロロガリウムフタロシアニン、７．５°、９．９°、１２．５°、１６．３°、１８．６°、２５．１°、２８．３°に主要なピークを示すヒドロキシガリウムフタロシアニン、７．７°、１６．５°、２５．１°、２６．６°に主要なピークを示すヒドロキシガリウムフタロシアニン、７．９°、１６．５°、２４．４°、２７．６°に主要なピークを示すヒドロキシガリウムフタロシアニン、７．０°、７．５°、１０．５°、１１．７°、１２．７°、１７．３°、１８．１°、２４．５°、２６．２°、２７．１°に主要なピークを示すヒドロキシガリウムフタロシアニン、６．８°、１２．８°、１５．８°、２６．０°に主要なピークを示すヒドロキシガリウムフタロシアニン、および７．４°、９．９°、２５．０°、２６．２°、２８．２°に主要なピークを示すヒドロキシガリウムフタロシアニンを挙げることができる。
【００４８】
中心金属原子として銅原子を含むフタロシアニン類の中で本発明において特に好ましい例としては、Ｘ線回折スペクトルにおいて、ＣｕＫα１．５４１ÅのＸ線に対するブラッグ角（２θ±０．２°）７．０°、９．２°、１２．５°、１６．８°、１８．６°、２１．３°、２３．８°、２６．２°、２８．０°、３０．５°に主要なピークを示す銅フタロシアニン（β型銅フタロシアニン）、７．６°、９．１°、１４．２°、１７．４°、２０．４°、２１．２°、２３．０°、２６．５°、２７．２°、２９．５°に主要なピークを示す銅フタロシアニン（ε型銅フタロシアニン）、７．０°、９．８°、１５．８°、２４．９°、２６．７°、２７．３°に主要なピークを示す銅フタロシアニン（α型銅フタロシアニン）、および７．０°、７．７°、９．２°に主要なピークを示す銅フタロシアニンを挙げることができる。
【００４９】
中心金属原子としてゲルマニウム原子を含むフタロシアニン類の中で本発明において特に好ましい例としては、Ｘ線回折スペクトルにおいて、ＣｕＫα１．５４１ÅのＸ線に対するブラッグ角（２θ±０．２°）９．０°、１１．２°、１７．１°、１８．１°、２０．９°、２２．７°、２５．８°、２９．３°に主要なピークを示すジフェノキシゲルマニウムフタロシアニンを挙げることができる。
【００５０】
本発明に用いられるフタロシアニン化合物の製造方法としては、フタロジニトリルと金属塩化物、またはアルコキシ金属とを加熱溶融または有機溶媒存在下で加熱するフタロジニトリル法、無水フタル酸を尿素及び金属塩化物と加熱溶融または有機溶媒存在下で加熱するワイラー法、シアノベンズアミドと金属塩とを高温で反応させる方法、あるいはジリチウムフタロシアニンと金属塩を反応させる方法等があるが、これらに限定されるものではない。また、反応に用いる溶媒としては各種の有機溶媒を用いることができるが、α−クロロナフタレン、β−クロロナフタレン、α−メチルナフタレン、メトキシナフタレン、ジフェニルナフタレン、エチレングリコール、ジアルキルエーテル、キノリン、スルホラン、ジクロロベンゼン、Ｎ−メチル−２−ピロリドン、ジクロロトルエン等の反応不活性な高沸点の溶媒が望ましい。
【００５１】
上述の方法によって得たフタロシアニン化合物を、酸、アルカリ、アセトン、メタノール、エタノール、メチルエチルケトン、テトラヒドロフラン、ピリジン、キノリン、スルホラン、α−クロロナフタレン、トルエン、キシレン、ジオキサン、クロロホルム、ジクロロエタン、Ｎ，Ｎ−ジメチルホルムアミド、Ｎ−メチル−２−ピロリドン等により精製して電子写真用途に用い得る高純度のフタロシアニン化合物が得られる。精製法としては、洗浄法、再結晶法、ソックスレー等の抽出法、及び熱懸濁法、昇華法等各種の方法が知られているがそのいずれの方法も用いることができる。また、精製方法はこれらに限定されるものではなく、未反応物や反応副生成物を取り除く公知の方法であればいずれでもよい。
【００５２】
また、フタロシアニン化合物を必要な結晶型に変換する方法としては、アシッドペースティング法、アシッドスラリー法等の酸処理による方法、ソルトミリング法やソルベントミリング法等のようにペイントコンディショナーやボールミル、サンドミル、乳鉢等によって機械的剪断力を与える方法、加熱による方法、有機溶剤処理による方法等が知られているが、本発明のフタロシアニン化合物の結晶型変換には、必要に応じていずれかの方法を単独で、あるは二つ以上の方法を組み合わせて用いることができる。
【００５３】
次に、本発明に用いられるフタロシアニン化合物の合成例を示すが、これらに限定されるものではない。
【００５４】
合成例４  β型チタニルオキシフタロシアニンの合成
１，３−ジイミノイソインドリン２５．５ｇ、チタン（IV）テトラブトキシド１５．０ｇを１−クロロナフタレン１８０ｍｌに溶かし、油浴上１８０℃で加熱攪拌した。５時間後、析出した結晶を濾取し、トルエン、アセトンで順次洗浄し、乾燥してチタニルオキシフタロシアニンの結晶を２１．４ｇ得た。得られたオキシチタニルフタロシアニンのＸ線回折スペクトルを図１に、ＩＲスペクトルを図２に示す。
【００５５】
合成例５  アモルファス型チタニルオキシフタロシアニンの合成
合成例４で得たβ型チタニルオキシフタロシアニン３．０ｇを約０℃に冷却した濃硫酸１５０ｍｌにゆっくりと加えて溶解させた。この溶液を氷水１．２ｌにゆっくりと注ぎ込み、結晶を析出させた。結晶を濾取し、中性になるまで水で洗浄し、乾燥してアモルファスのチタニルオキシフタロシアニンを２．６ｇ得た。得られたアモルファスチタニルオキシフタロシアニンのＩＲスペクトルは図２と同様のピークを示した。また、Ｘ線回折スペクトルは図３に示す。これらより、この操作によって化合物を分解させることなく、結晶型のみを変換させていることが確認できた。
【００５６】
合成例６  Ｙ型チタニルオキシフタロシアニンの合成
合成例５で得たアモルファス型チタニルフタロシアニン２．０ｇ、水２８．０ｇ、クロロベンゼン６．０ｇを５０℃で加熱攪拌した。１時間後、室温まで冷却し、結晶を濾取し、メタノールで洗浄した。乾燥してＹ型チタニルフタロシアニン１．７ｇを得た。この化合物のＸ線回折スペクトルを図４に示す。
【００５７】
以下同様の手法で合成したＸ型無金属フタロシアニン（図５）、τ型無金属フタロシアニン（図６）、ｍ型チタニルオキシフタロシアニン、（図７）、ジフェノキシゲルマニウムフタロシアニン（図８）のＸ線回折スペクトルを示す。
【００５８】
感光体の形態としては種々のものがあるが、そのいずれにも用いることができる。例えば、導電性支持体上に電荷発生物質、電荷輸送物質、およびフィルム形成性結着剤樹脂からなる感光層を設けた単層型感光体、導電性支持体上に電荷発生物質と結着剤樹脂からなる電荷発生層と、電荷輸送物質と結着剤樹脂からなる電荷輸送層を設けた積層型の感光体が挙げられる。電荷発生層と電荷輸送層はどちらが上層となっても構わない。また、必要に応じて導電性支持体と感光層の間に下引き層を、感光体表面にオーバーコート層を、積層型感光体の場合は電荷発生層と電荷輸送層との間に中間層を設けることもできる。本発明の化合物を用いて感光体を作製する支持体としては金属製ドラム、金属板、導電性加工を施した紙、プラスチックフィルムのシート状、ドラム状あるいはベルト状の支持体等が使用される。
【００５９】
それらの支持体上へ感光層を形成するために用いるフィルム形成性結着剤樹脂としては利用分野に応じて種々のものがあげられる。例えば複写用感光体の用途ではポリスチレン樹脂、ポリビニルアセタール樹脂、ポリスルホン樹脂、ポリカーボネート樹脂、酢ビ・クロトン酸共重合体樹脂、ポリエステル樹脂、ポリフェニレンオキサイド樹脂、ポリアリレート樹脂、アルキッド樹脂、アクリル樹脂、メタクリル樹脂、フェノキシ樹脂等が挙げられる。これらの中でも、ポリスチレン樹脂、ポリビニルアセタール樹脂、ポリカーボネート樹脂、ポリエステル樹脂、ポリアリレート樹脂等は感光体としての電位特性に優れている。又、これらの樹脂は、単独あるいは共重合体として１種又は２種以上を混合して用いることができる。これら結着剤樹脂の光導電性化合物に対して加える量は、２０〜１０００重量％が好ましく、５０〜５００重量％がより好ましい。
【００６０】
積層型感光体の場合、電荷発生層に含有されるこれらの樹脂は、電荷発生物質に対して１０〜５００重量％が好ましく、５０〜１５０重量％がより好ましい。樹脂の比率が高くなりすぎると電荷発生効率が低下し、また樹脂の比率が低くなりすぎると成膜性に問題が生じる。また、電荷輸送層に含有されるこれらの樹脂は、電荷輸送物質に対して２０〜１０００重量％が好ましく、５０〜５００重量％がより好ましい。樹脂の比率が高すぎると感度が低下し、また、樹脂の比率が低くなりすぎると繰り返し特性の悪化や塗膜の欠損を招くおそれがある。
【００６１】
これらの樹脂の中には、引っ張り、曲げ、圧縮等の機械的強度に弱いものがある。この性質を改良するために、可塑性を与える物質を加えることができる。具体的には、フタル酸エステル（例えばＤＯＰ、ＤＢＰ等）、リン酸エステル（例えばＴＣＰ、ＴＯＰ等）、セバシン酸エステル、アジピン酸エステル、ニトリルゴム、塩素化炭化水素等が挙げられる。これらの物質は、必要以上に添加すると電子写真特性の悪影響を及ぼすので、その割合は結着剤樹脂に対し２０％以下が好ましい。
【００６２】
その他、感光体中への添加物として酸化防止剤やカール防止剤等、塗工性の改良のためレベリング剤等を必要に応じて添加することができる。
【００６３】
一般式（１）、（２）で示される化合物は更に他の電荷輸送物質と組み合わせて用いることができる。電荷輸送物質には正孔輸送物質と電子輸送物質がある。前者の例としては、例えば特公昭３４−５４６６号公報等に示されているオキサジアゾール類、特公昭４５−５５５号公報等に示されているトリフェニルメタン類、特公昭５２−４１８８号公報等に示されているピラゾリン類、特公昭５５−４２３８０号公報等に示されているヒドラゾン類、特開昭５６−１２３５４４号公報等に示されているオキサジアゾール類等をあげることができる。一方、電子輸送物質としては、例えばクロラニル、テトラシアノエチレン、テトラシアノキノジメタン、２，４，７−トリニトロ−９−フルオレノン、２，４，５，７−テトラニトロ−９−フルオレノン、２，４，５，７−テトラニトロキサントン、２，４，８−トリニトロチオキサントン、１，３，７−トリニトロジベンゾチオフェン、１，３，７−トリニトロジベンゾチオフェン−５，５−ジオキシドなどがある。これらの電荷輸送物質は単独または２種以上組み合わせて用いることができる。
【００６４】
また、本発明の有機導電性材料と電荷移動錯体を形成し、更に増感効果を増大させる増感剤としてある種の電子吸引性化合物を添加することもできる。この電子吸引性化合物としては例えば、２，３−ジクロロ−１，４−ナフトキノン、１−ニトロアントラキノン、１−クロロ−５−ニトロアントラキノン、２−クロロアントラキノン、フェナントレンキノン等のキノン類、４−ニトロベンズアルデヒド等のアルデヒド類、９−ベンゾイルアントラセン、インダンジオン、３，５−ジニトロベンゾフェノン、３，３′，５，５′−テトラニトロベンゾフェノン等のケトン類、無水フタル酸、４−クロロナフタル酸無水物等の酸無水物、テレフタラルマロノニトリル、９−アントリルメチリデンマロノニトリル、４−ニトロベンザルマロノニトリル、４−（ｐ−ニトロベンゾイルオキシ）ベンザルマロノニトリル等のシアノ化合物、３−ベンザルフタリド、３−（α−シアノ−ｐ−ニトロベンザル）フタリド、３−（α−シアノ−ｐ−ニトロベンザル）−４，５，６，７−テトラクロロフタリド等のフタリド類等を挙げることができる。
【００６５】
本発明の有機光導電性材料は、感光体の形態に応じて上記の種々の添加物質と共に適当な溶剤中に溶解又は分散し、その塗布液を先に述べた導電性支持体上に塗布し、乾燥して感光体を製造することができる。
【００６６】
塗布溶剤としてはクロロホルム、ジクロロエタン、ジクロロメタン、トリクロロエタン、トリクロロエチレン、クロロベンゼン、ジクロロベンゼン等のハロゲン化炭化水素、ベンゼン、トルエン、キシレン等の芳香族炭化水素、ジオキサン、テトラヒドロフラン、メチルセロソルブ、エチルセロソルブ、エチレングリコールジメチルエーテル等のエーテル系溶剤、メチルエチルケトン、メチルイソブチルケトン、メチルイソプロピルケトン、シクロヘキサノン等のケトン系溶剤、酢酸エチル、蟻酸メチル、メチルセロソルブアセテート等のエステル系溶剤、Ｎ，Ｎ−ジメチルホルムアミド、アセトニトリル、Ｎ−メチルピロリドン、ジメチルスルホキシド等の非プロトン性極性溶剤及びアルコール系溶剤等を挙げることができる。これらの溶剤は単独または２種以上の混合溶剤として使用することができる。
【００６７】
【実施例】
次に本発明を実施例によりさらに詳細に説明するが、本発明はこれらに何ら限定されるものではない。
【００６８】
実施例１
Ｘ型無金属フタロシアニン１重量部及びポリエステル樹脂（東洋紡製バイロン２２０）１重量部をジオキサン１００重量部と混合し、ペイントコンディショナー装置でガラスビーズと共に３時間分散した。こうして得た分散液を、アプリケーターにてアルミ蒸着ポリエステル上に塗布して乾燥し、膜厚約０．２μの電荷発生層を形成した。次に例示化合物（５）を、ポリアリレート樹脂（ユニチカ製Ｕ−ポリマー）と１：１の重量比で混合し、ジクロロエタンを溶媒として１０％の溶液を作り、上記の電荷発生層の上にアプリケーターで塗布して膜厚約２０μの電荷輸送層を形成した。
【００６９】
この様にして作製した積層型感光体について、静電記録試験装置（川口電気製ＳＰ−４２８）を用いて電子写真特性の評価を行なった。
測定条件：印加電圧−６ｋＶ、スタティックNo.３（ターンテーブルの回転スピードモード：１０ｍ／ｍｉｎ）。その結果、帯電電位（Ｖｏ）が−７９０Ｖ、半減露光量（Ｅ1/2）が１．１ルックス・秒と高感度の値を示した。
【００７０】
更に同装置を用いて、帯電−除電（除電光：白色光で４００ルックス×１秒照射）を１サイクルとする繰返し使用に対する特性評価を行った。５０００回での繰返しによる帯電電位の変化を求めたところ、１回目の帯電電位（Ｖｏ）−７９０Ｖに対し、５０００回目の帯電電位（Ｖｏ）は−７８０Ｖであり、繰返しによる電位の低下がなく安定した特性を示した。また、１回目の半減露光量（Ｅ1/2）１．１ルックス・秒に対して５０００回目の半減露光量（Ｅ1/2）は１．１ルックス・秒と変化がなく、優れた特性を示した。
【００７１】
実施例２〜１１
実施例１の例示化合物（５）の代わりに、それぞれ表１に示す例示化合物を用いる他は、実施例１と同様にして感光体を作製してその特性を評価した。結果を表１に示す。
【００７２】
【表１】
0003544079.tif 000021
【００７３】
以下の実施例および比較例で用いたフタロシアニンのＸ線回折スペクトルにおけるピーク位置、および表中で用いた略号を表２に示す。
【００７４】
【表２】
0003544079.tif 000022
【００７５】
実施例１２〜２６
実施例１のＸ型無金属フタロシアニンの代わりにそれぞれ表３、表４に示すフタロシアニンを、例示化合物（５）の代わりにそれぞれ表３、表４に示す例示化合物を用いる他は、実施例１と同様にして感光体を作製してその特性を評価した。結果を表３、表４に示す。
【００７６】
【表３】
0003544079.tif 000023
【００７７】
【表４】
0003544079.tif 000024
【００７８】
実施例２７
Ｘ型無金属フタロシアニン１重量部とテトラヒドロフラン４０重量部を、ペイントコンディショナー装置でガラスビーズと共に４時間分散処理した。こうして得た分散液に、例示化合物（５）を２．５重量部、ポリカーボネート樹脂（ＰＣＺ−２００；三菱ガス化学製）１０重量部、テトラヒドロフラン６０重量部を加え、さらにペイントコンディショナー装置で３０分間分散処理を行った後、アプリケーターにてアルミ蒸着ポリエステル上に塗布し、膜厚約１５μの感光体を形成した。この感光体の電子写真特性を、実施例１と同様にして評価した。ただし、印加電圧のみ＋５ｋＶに変更した。その結果、１回目の帯電電位（Ｖｏ）＋４００Ｖ、半減露光量（Ｅ1/2）１．５ルックス・秒、５０００回繰り返し後の帯電電位（Ｖｏ）＋３９５Ｖ、半減露光量（Ｅ1/2）１．５ルックス・秒と、高感度でしかも変化の少ない、優れた特性を示した。
【００７９】
実施例２８〜３７
実施例２７の例示化合物（５）の代わりに、それぞれ表５に示す例示化合物を用いる他は、実施例２７と同様にして感光体を作製してその特性を評価した。結果を表５に示す。
【００８０】
【表５】
0003544079.tif 000025
【００８１】
実施例３８〜５２
実施例２７のＸ型無金属フタロシアニンの代わりにそれぞれ表６、表７に示すフタロシアニンを、例示化合物（５）の代わりにそれぞれ表６、表７に示す例示化合物を用いる他は、実施例２８と同様にして感光体を作製してその特性を評価した。結果を表６、表７に示す。
【００８２】
【表６】
0003544079.tif 000026
【００８３】
【表７】
0003544079.tif 000027
【００８４】
比較例１
電荷輸送物質として例示化合物（５）の代わりに下記比較化合物（６９）を用いる他は、実施例１と同様に感光体を作製してその特性を評価した。その結果、１回目の帯電電位は（Ｖｏ）−７５０Ｖ、半減露光量（Ｅ1/2）は１．８ルックス・秒と比較的良好な感度を示したが、５０００回目の帯電電位（Ｖｏ）は−２５０Ｖ、半減露光量（Ｅ1/2）は１．２ルックス・秒であり、繰り返しによる大幅な電位の低下がみられた。
【００８５】
【化２１】
0003544079.tif 000028
【００８６】
比較例２
電荷発生物質としてＸ型無金属フタロシアニンの代わりに下記比較化合物（７０）を用いる他は、実施例１と同様に感光体を作製してその特性を評価した。その結果、１回目の帯電電位（Ｖｏ）は−７００Ｖ、半減露光量（Ｅ1/2）は２．５ルックス・秒であり、感度不足であった。
【００８７】
【化２２】
0003544079.tif 000029
【００８８】
比較例３
電荷輸送物質として例示化合物（５）の代わりに下記比較化合物（７１）を用いる他は、実施例２７と同様に感光体を作製してその特性を評価した。その結果、１回目の帯電電位は（Ｖｏ）＋４５０Ｖ、半減露光量（Ｅ1/2）は２．４ルックス・秒と比較的良好な感度を示したが、５０００回目の帯電電位（Ｖｏ）は＋２２５Ｖ、半減露光量（Ｅ1/2）は２．０ルックス・秒であり、繰り返しによる大幅な電位の低下がみられた。
【００８９】
比較例４
電荷発生物質としてＸ型無金属フタロシアニンの代わりに前記比較化合物（７０）を用いる他は、実施例２７と同様にして感光体を作製してその特性を評価した。その結果帯電電位（Ｖｏ）が＋３９０Ｖ、半減露光量（Ｅ1/2）が４．２ルックス・秒と感度不足であった。
【００９０】
【化２３】
0003544079.tif 000030
【００９１】
【発明の効果】
以上から明らかなように、本発明のスチリル化合物とフタロシアニン類を併用すれば、高感度で高耐久性を有する電子写真感光体を提供することができる。
【図面の簡単な説明】
【図１】合成例４で得たβ型チタニルオキシフタロシアニンのＸ線回折スペクトル図。
【図２】合成例４で得たβ型チタニルオキシフタロシアニンのＩＲスペクトル図。
【図３】合成例５で得たアモルファス型チタニルオキシフタロシアニンのＸ線回折スペクトル図。
【図４】合成例６で得たＹ型チタニルオキシフタロシアニンのＸ線回折スペクトル図。
【図５】Ｘ型無金属フタロシアニンのＸ線回折スペクトル図。
【図６】τ型無金属フタロシアニンのＸ線回折スペクトル図。
【図７】ｍ型チタニルオキシフタロシアニンのＸ線回折スペクトル図。
【図８】ジフェノキシゲルマニウムフタロシアニンのＸ線回折スペクトル図。
【図１】
0003544079.tif 000032
【図２】
0003544079.tif 000033
【図３】
0003544079.tif 000034
【図４】
0003544079.tif 000035
【図５】
0003544079.tif 000036
【図６】
0003544079.tif 000037
【図７】
0003544079.tif 000038
【図８】
0003544079.tif 000039